(57)【特許請求の範囲】
【請求項１】
アクリレート由来の骨格を有するポリマーであって、前記ポリマーが、少なくとも１つのモノマーが式（ＩＶ）であり、少なくとも２つの他のモノマーが、式（Ｉ），（ＩＩ）及び（ＩＩＩ）からなる群の少なくとも２つから選択されるモノマーに由来する少なくとも３つのモノマー単位を含み、
【化１】
0006389246.tif 000027
式中、
各出現時に、Ｒ１、Ｒ２、及びＲ３が独立して、Ｈまたはメチルであり、
Ｒ４がＨまたはＣ１−Ｃ６アルキルであり、
Ｒ６がＣ１−Ｃ６アルキルであり、
Ｃ２−Ｃ６ヒドロキシアルキル基が１つまたは２つのＯＨ基を有する、前記ポリマー。
【請求項２】
Ｒ１またはＲ２の少なくとも１つの出現がＨである、請求項１に記載のポリマー。
【請求項３】
Ｒ３の少なくとも１つの出現がＨである、請求項１または２のいずれか一項に記載のポリマー。
【請求項４】
Ｒ６がＣ１−Ｃ４アルキルである、請求項１〜３のいずれか一項に記載のポリマー。
【請求項５】
式（Ｉ）の前記モノマーが、式：
【化２】
0006389246.tif 000028
を有する、請求項１〜４のいずれか一項に記載のポリマー。
【請求項６】
式（ＩＩ）の前記モノマーが、式：
【化３】
0006389246.tif 000029
を有する、請求項１〜５のいずれか一項に記載のポリマー。
【請求項７】
式（ＩＩＩ）の前記モノマーが、式：
【化４】
0006389246.tif 000030
またはそれらの組み合わせを有する、請求項１〜６のいずれか一項に記載のポリマー。
【請求項８】
式（ＩＶ）の前記モノマーが、式：
【化５】
0006389246.tif 000031
またはそれらの組み合わせを有する、請求項１〜７のいずれか一項に記載のポリマー。
【請求項９】
請求項１〜８のいずれか一項に記載の前記ポリマー、及び少なくとも１つの活性薬学的成分を含む薬学的製剤。
【請求項１０】
薬物の溶解度を高める方法であって、請求項１〜８のいずれか一項に記載の前記ポリマーで前記薬物を製剤化することを含む、前記方法。
【発明の詳細な説明】
【背景技術】
【０００１】
多くの薬物は、低い水溶性を有し、結果として、低い生物学的利用能を有する。これらの薬物の生物学的利用能を高めるために、様々な製剤化技術が使用される。１つの既知の方法は、そのような薬物を、任意に水と混合される有機溶媒中で、エステル化セルロースエーテルなどの薬学的に許容される水溶性ポリマーと組み合わせて溶液を形成し、次いでその溶液を噴霧乾燥することを含む。そのような乾燥製剤は、１）薬物の結晶度を低減させ、それによってその溶解に必要な活性化エネルギーを最小限に抑え、２）薬物分子周辺に親水性条件を確立し、かつ３）薬物の改善された溶解度及び生物学的利用能、すなわち、摂取時の個人によるそのインビボ吸収をもたらす。１つの一般に使用されるエステル化セルロースエーテルは、ヒドロキシプロピルメチルセルロースアセテートサクシネートである。残念ながら、既知のポリマーは、歴史的にコーティングなどの他の用途のために設計されていたため、難溶性薬物の溶解度を高めるには理想的に適していないことが多い。
【発明の概要】
【０００２】
本発明は、薬物の溶解度を改善するのに好適な新規のポリマーを提供する。本開示のポリマーを、望ましい特性、及び分子間結合の標的可能な長さ尺度を有するように製造することができる。本開示のポリマーはまた、実質的に所定の多成分化学組成及び分子量も有する。
【０００３】
したがって、一態様において、アクリレート由来の骨格を有するポリマーであって、該ポリマーが、
【０００４】
【化１】
0006389246.tif 000002
からなる群から選択される少なくとも３つのモノマーに由来するモノマー単位を含み、
式中、
各出現時に、Ｒ１、Ｒ２、及びＲ３が独立して、Ｈまたはメチルであり、
Ｒ４がＨまたはＣ１−Ｃ６アルキルであり、
Ｒ６がＣ１−Ｃ６アルキルであり、
Ｃ２−Ｃ６ヒドロキシアルキル基が１つまたは２つのＯＨ基を有する、ポリマーが本明細書に開示される。
【０００５】
ある特定の態様において、本ポリマーは、式（Ｖ）：
【０００６】
【化２】
0006389246.tif 000003
の化合物に由来するモノマー単位を含まないか、または実質的に含まず、
式中、各Ｒ１０は、独立して、Ｈ、Ｃ１−Ｃ４アルキル、Ｃ２−Ｃ４アルカノイル、Ｃ２−Ｃ５アルケノイル、−Ｃ１−Ｃ４アルキル−アリール、または−アルカノイルアリールである。
【０００７】
別の態様は、アクリレート由来の骨格を有するポリマーであって、
【０００８】
【化３】
0006389246.tif 000004
からなる群から選択されるモノマーに由来する少なくとも３つのモノマー単位を本質的に含み、
式中、
各出現時に、Ｒ１、Ｒ２、及びＲ３が独立して、Ｈまたはメチルであり、
Ｒ４がＨまたはＣ１−Ｃ６アルキルであり、
Ｒ６がＣ１−Ｃ６アルキルであり、
Ｃ２−Ｃ６ヒドロキシアルキル基が１つまたは２つのＯＨ基を有する、ポリマーを開示する。
【０００９】
本明細書に開示される別の態様は、前述のポリマーを含む薬学的製剤である。
【００１０】
別の態様において、前述のポリマーを作製する方法が本明細書に開示される。
【図面の簡単な説明】
【００１１】
【図１】アセトキシプロピルアクリレートの１Ｈ  ＮＭＲスペクトルを示す。
【図２】ｐ（ＭＡ−ｒａｎ−ＣＥＡ−ｒａｎ−ＨＰＡ−ｒａｎ−ＰＡＡ）の１Ｈ  ＮＭＲスペクトルを示し、メチルアクリレートがＭＡであり、２−カルボキシエチルアクリレートがＣＥＡであり、２−ヒドロキシプロピルアクリレートがＨＰＡであり、２−アセトキシプロピルアクリレート（２−プロピルアセチルアクリレートとも称される）がＰＡＡである。
【発明を実施するための形態】
【００１２】
本開示の一態様は、アクリレート由来の骨格を有するポリマーを提供し、該ポリマーは、上に記載される式（Ｉ）、（ＩＩ）、（ＩＩＩ）、及び（ＩＶ）からなる群から選択されるモノマーに由来する少なくとも３つのモノマー単位を含む。当業者であれば理解するであろうが、本開示のポリマーは、例えば、使用される開始剤及び反応条件によって、異なる末端基を含有し得る。
【００１３】
ある特定の実施形態において、ポリマーを構成するモノマー単位は、式（Ｉ）、（ＩＩ）、及び（ＩＩＩ）のモノマーを含む。他の実施形態において、ポリマーを構成するモノマー単位は、式（Ｉ）、（ＩＩＩ）、及び（ＩＶ）のモノマーを含む。ある特定の実施形態において、ポリマーを構成するモノマー単位は、式（ＩＩ）、（ＩＩＩ）、及び（ＩＶ）のモノマーを含む。他の実施形態において、ポリマーを構成するモノマー単位は、式（Ｉ）、（ＩＩ）、及び（ＩＶ）のモノマーを含む。ある特定の実施形態において、ポリマーを構成するモノマー単位は、式（Ｉ）、（ＩＩ）、（ＩＩＩ）、及び（ＩＶ）のモノマーを含む。
【００１４】
ある特定の実施形態において、上に記載されるポリマーは、少なくとも約５０モル％の式（Ｉ）、（ＩＩ）、（ＩＩＩ）、または（ＩＶ）のモノマーに由来するモノマー単位からなる。他の実施形態において、式（Ｉ）、（ＩＩ）、（ＩＩＩ）、及び（ＩＶ）のモノマーから選択されるモノマーに由来するモノマー単位は、本ポリマーの少なくとも約５５モル％、または少なくとも約６０モル％、または少なくとも約６５モル％、または少なくとも約７０モル％、または少なくとも約７５モル％、または少なくとも約８０モル％、または少なくとも約８５モル％、または少なくとも約９０モル％、または少なくとも約９２モル％、または少なくとも約９５モル％、または少なくとも約９６モル％、または少なくとも約９７モル％、または少なくとも約９８モル％、または少なくとも約９９モル％を構成する。残りのモノマーは、従来のラジカル重合を経る様々な典型的なアルケンモノマーから選択され得、それらは当業者には明らかである。
【００１５】
他の実施形態において、本開示は、アクリレート由来の骨格を有するポリマーを提供し、該ポリマーは、上に記載される式（Ｉ）、（ＩＩ）、（ＩＩＩ）、及び（ＩＶ）からなる群から選択されるモノマーに由来する少なくとも３つのモノマー単位から本質的になる。
【００１６】
他の実施形態において、本開示は、アクリレート由来の骨格を有するポリマーを提供し、該ポリマーは、上に記載される式（Ｉ）、（ＩＩ）、（ＩＩＩ）、及び（ＩＶ）からなる群から選択されるモノマーに由来する少なくとも３つのモノマー単位からなる。
【００１７】
一実施形態において、上に記載されるポリマーは、Ｒ１の少なくとも１つの出現がＨであり、より好ましくは、Ｒ１の少なくとも２つの出現がＨであり、さらにより好ましくは、Ｒ１の少なくとも３つの出現がＨである。１つの特に好ましい実施形態において、Ｒ１の全ての出現はＨである。別の実施形態において、Ｒ１の全ての出現はメチルである。
【００１８】
上の実施形態において、Ｒ２の少なくとも１つの出現はＨであり、より好ましくは、Ｒ２の少なくとも２つの出現はＨであり、さらにより好ましくは、Ｒ２の少なくとも３つの出現はＨである。１つの特に好ましい実施形態において、Ｒ２の全ての出現はＨである。別の実施形態において、Ｒ２の全ての出現はメチルである。
【００１９】
上の別の実施形態において、Ｒ３の少なくとも１つの出現はＨであり、より好ましくは、Ｒ３の少なくとも２つの出現はＨであり、さらにより好ましくは、Ｒ３の少なくとも３つの出現はＨである。１つの特に好ましい実施形態において、Ｒ３の全ての出現はＨである。別の実施形態において、Ｒ３の全ての出現はメチルである。
【００２０】
上の別の実施形態において、少なくとも１つのＲ４は、ＨまたはＣ１−Ｃ６アルキルである。好ましくは、少なくとも１つのＲ４は、ＨまたはＣ１−Ｃ４アルキルである。さらにより好ましくは、少なくとも１つのＲ４はＨである。別の実施形態において、Ｒ４の全ての出現はＨである。あるいは、少なくとも１つのＲ４は、Ｃ１−Ｃ４アルキル、またはより好ましくは、Ｃ１−Ｃ３アルキル、Ｃ１−Ｃ２アルキル、または最も好ましくは、メチルである。特に好ましい実施形態において、一方のＲ４がメチルであり、もう一方がＨである。
【００２１】
上の別の実施形態において、Ｒ６は、Ｃ１−Ｃ６アルキルである。より好ましくは、Ｒ６は、Ｃ１−Ｃ４アルキルである。さらにより好ましくは、Ｒ６は、Ｃ１−Ｃ２アルキルである。最も好ましくは、Ｒ６は、メチルである。
【００２２】
上記ポリマーの一実施形態において、式（Ｉ）のモノマーは、式：
【００２３】
【化４】
0006389246.tif 000005
を有する。
【００２４】
上の別の実施形態において、式（ＩＩ）のモノマー中、（Ｃ２−Ｃ６アルキル）は、直鎖または分岐鎖である。より好ましくは、（Ｃ２−Ｃ６アルキル）基は、（Ｃ２−Ｃ４アルキル）基である。好ましい実施形態において、式（ＩＩ）のモノマーは、式：
【００２５】
【化５】
0006389246.tif 000006
を有する。
【００２６】
上のさらに別の実施形態において、式（ＩＩＩ）のモノマー中、（Ｃ２−Ｃ６ヒドロキシアルキル）は、直鎖または分岐鎖である。より好ましくは、（Ｃ２−Ｃ６ヒドロキシアルキル）基は、（Ｃ２−Ｃ４ヒドロキシアルキル）基である。好ましい実施形態において、式（ＩＩＩ）のモノマーは、式：
【００２７】
【化６】
0006389246.tif 000007
またはそれらの組み合わせを有する。さらにより好ましくは、式（ＩＩＩ）のモノマーは、式：
【００２８】
【化７】
0006389246.tif 000008
またはそれらの組み合わせを有する。
【００２９】
上のなおさらに別の実施形態において、式（ＩＶ）のモノマー中、（Ｃ２−Ｃ６アルキル）基は、直鎖または分岐鎖である。より好ましくは、（Ｃ２−Ｃ６アルキル）基は、（Ｃ２−Ｃ４アルキル）基である。好ましい実施形態において、式（ＩＶ）のモノマーは、式：
【００３０】
【化８】
0006389246.tif 000009
またはそれらの組み合わせを有する。さらにより好ましくは、式（ＩＶ）のモノマーは、式：
【００３１】
【化９】
0006389246.tif 000010
またはそれらの組み合わせを有する。上の一実施形態において、本ポリマーは、式（Ｉ）及び（ＩＩ）、（Ｉ）及び（ＩＩＩ）、または（Ｉ）及び（ＩＶ）のモノマーを含む。上の別の実施形態において、本ポリマーは、式（ＩＩ）及び（ＩＩＩ）、または（ＩＩ）及び（ＩＶ）のモノマーを含む。上のさらに別の実施形態において、本ポリマーは、式（ＩＩＩ）及び（ＩＶ）のモノマーを含む。
【００３２】
ある特定の実施形態において、本明細書に記載されるポリマーは、約５００〜約５００，０００ｇ／ｍｏｌの範囲内の分子量を有する。他の実施形態において、分子量は、約７５０〜約５００，０００ｇ／ｍｏｌ、または約１，０００〜約５００，０００、または約１０，０００〜約５００，０００、または約１５，０００〜約５００，０００、または約２０，０００〜約５００，０００、または約５００〜約２００，０００ｇ／ｍｏｌ、または約１，０００〜約２００，０００、または約１０，０００〜約２００，０００、または約１５，０００〜約２００，０００、または約２０，０００〜約２００，０００、または約５００〜約１００，０００ｇ／ｍｏｌ、または約１，０００〜約１００，０００、または約１０，０００〜約１００，０００、または約１５，０００〜約１００，０００、または約２０，０００〜約１００，０００、または約１，０００〜約５０，０００、または約１０，０００〜約５０，０００、または約１５，０００〜約５０，０００、または約２０，０００〜約５０，０００、または約１０，０００〜約４０，０００、または約１５，０００〜約４０，０００、または約２０，０００〜約４０，０００、または約５００，０００未満、または約２５０，０００未満、または約１００，０００未満、または約７５，０００未満、または約７０，０００未満、または約６０，０００未満、または約５０，０００未満、または約４０，０００未満、または約３０，０００ｇ／ｍｏｌ未満である。一実施形態において、本明細書に記載されるポリマーは、約１０，０００〜約５０，０００ｇ／ｍｏｌの分子量を有する。別の実施形態において、本明細書に記載されるポリマーは、約２０，０００〜約４０，０００ｇ／ｍｏｌの分子量を有する。当業者であれば、本明細書に記載される方法を考慮して、望ましい分子量を有するポリマーを調製することができる。
【００３３】
本開示に従って生成されるポリマーは、統計的コポリマー（ＳＣＰ）を含む。ＳＣＰは、化学組成がその構成成分の相対濃度及び反応性に依存する、２つ以上の単位からなる高分子長鎖である。ＳＣＰは、典型的には、明確に定義された形態及び物理的特性を開発するために、特定の組成において望ましい機能性を持つモノマーを含む。したがって、本明細書で使用される場合、「統計的ポリマー」または「統計的コポリマー」という用語は、いくつかの統計法則、例えば、Ｂｅｒｎｏｕｌｌｉａｎ（ゼロ次マルコフ）または一次もしくは二次マルコフに従うコポリマー鎖に沿ってモノマー単位の分布を有するポリマーを意味する。一般に、統計的コポリマーは、１に近い交差反応性比を有するモノマー単位を有する。Ｂｅｒｎｏｕｌｌｉａｎプロセスを介して形成されるコポリマーは、ランダムに分布する２つのモノマー単位を有し、「ランダムコポリマー」と称される。いくつかの実施形態において、本開示のポリマーは、ランダムコポリマーであり得る。
【００３４】
上に記載されるモノマーなどのモノマーが、フリーラジカル重合溶液、乳化重合、塊状重合、ならびに原子移動ラジカル重合、ニトロキシド媒介重合、及び可逆的付加フラグメンテーション連鎖移動重合などのいわゆる制御ラジカル重合を含む様々な方法によって重合され得ることは、当業者には既知である。
【００３５】
別の実施形態において、重合組成物を作製する方法は、少なくとも３つのモノマーを、連鎖移動剤の存在下で、フリーラジカル開始剤で処理することを含む。そのような方法の一例は、可逆的付加フラグメンテーション連鎖移動（ＲＡＦＴ）である。
【００３６】
フリーラジカル開始剤は、当該技術分野において周知であり、アゾ化合物、ハロゲン、及び有機過酸化物を含む。開始剤の好ましい種類は、アゾ化合物である。好ましいフリーラジカル開始剤の例としては、１，１’−アゾビス（シクロヘキサンカルボニトリル）（略称ＡＢＣＮ）、４，４’−アゾビス（４−シアノペンタン酸、及びアゾビスイソブチロニトリル（略称ＡＩＢＮ）が挙げられ、ＡＩＢＮが特に好ましい。
【００３７】
連鎖移動剤は、当該技術分野において既知であり、チオール、ハロカーボン、キサントゲン酸塩、ジチオベンゾアト、ジチオカルバメート、トリチオカーボネートを含む。連鎖移動剤の例としては、ブロモトリクロロメタン、イソオクチル３−メルカプトプロピオン酸、ｔｅｒｔ−ノニルメルカプタン（異性体の混合物）、ペンタエリスリトールテトラキス（３−メルカプトプロピオン酸）、４，４′−チオビスベンゼンチオール、トリメチロールプロパントリス（３−メルカプトプロピオン酸）、シアノメチルメチル（フェニル）カルバモジチオアト、シアノメチルドデシルトリチオカーボネート、２−シアノ−２−プロピルベンゾジチオアト、４−シアノ−４−（フェニルカルボノチオイルチオ）ペンタン酸、２−シアノ−２−プロピルドデシルトリチオカーボネート、４−シアノ−４−［（ドデシルスルファニルチオカルボニル）スルファニル］ペンタン酸、２−（ドデシルチオカルボノチオイルチオ）−２−メチルプロピオン酸、及び以下の式：
【００３８】
【化１０】
0006389246.tif 000011
を有する４−シアノ−４−（プロピルスルファニルチオカルボニル）スルファニルペンタン酸（ＣＰＰ）が挙げられる。
【００３９】
１つの好ましい連鎖移動剤は、ＣＰＰである。
【００４０】
重合反応を完了するのに必要な時間は、使用される重合方法に依存する。典型的な反応時間は、ＲＡＦＴを使用する場合、数分〜１週間である。
【００４１】
重合反応を完了するために使用される温度は、反応物及び使用される重合プロトコルに依存する。典型的な重合温度は、２０℃〜最高で反応に使用される溶媒（複数可）／試薬の沸点である。ＲＡＦＴを使用する際の典型的な温度は、６０〜８０℃であり、６５〜７５℃が好ましい。ニトロキシド媒介重合が使用される場合、最高１３５℃の温度が使用され得る。
【００４２】
重合反応における溶媒の使用は任意である。特許請求される重合組成物の調製に使用され得る例としては、ジメチルホルムアミド（ＤＭＦ）、テトラヒドロフラン（ＴＨＦ）、トルエン、キシレン、１，４−ジオキサン、ＤＭＳＯ、メタノール、エタノール、イソプロパノール、水、及びそれらの組み合わせが挙げられる。
【００４３】
結果として生じる物質は、沈殿、揮発性物質の蒸発乾固、透析、分取、クロマトグラフィー、または粉砕などの当該技術分野において既知の方法を用いて精製され得る。
【００４４】
別の実施形態において、本明細書に記載される重合組成物及び少なくとも１つの活性薬学的成分を含む薬学的製剤が本明細書に開示される。そのような製剤は、疎水性薬物（例えば、プロブコールフェニトイン、グリセオフルビン、イトラコナゾール、ケトコナゾール、またはダナゾール）を含有することが多い固体分散体であり、本製剤は、固体状態で薬物結晶化を効果的に阻害し（長期の保存期間及び貯蔵）、溶液状態で迅速な溶解及び過飽和維持を促進する（強化された生物学的利用能）。重合成分を多数の薬物に賦形剤として使用することができる一方、予測される使用は、決定された関係を用いて賦形剤設計及び製剤化を最適化することに重点を置く。この目的は、農業、コーティング、食品技術、個人医療、及び高エネルギー材料を含む、医薬品を超えた活性送達の他の分野に適用可能であり得る。他の賦形剤、滑剤、及び添加剤も、本明細書に開示される製剤中に存在してもよい。
【００４５】
別の実施形態において、薬物（活性薬学的成分としても知られる）の溶解度を高める方法が本明細書に開示され、該方法は、本明細書に開示される重合組成物で薬物を製剤化することを含む。
【００４６】
ラセミ混合物ならびに分解された（及び部分的に分解された）鏡像体が本明細書に開示される。鏡像体の分解は、当該技術分野において既知であり、キラルクロマトグラフィー、及び分別結晶などの方法を包含する。
【００４７】
本明細書に開示される化合物の重水素化された類似体も本開示により企図される。
【００４８】
定義
本明細書全体にわたって、別途文脈が要求しない限り、「含む（ｃｏｍｐｒｉｓｅ）」及び「含む（ｉｎｃｌｕｄｅ）」ならびに変異形（例えば、「含む（ｃｏｍｐｒｉｓｅｓ）」、「含むこと（ｃｏｍｐｒｉｓｉｎｇ）」、「含む（ｉｎｃｌｕｄｅｓ）」、「含むこと（ｉｎｃｌｕｄｉｎｇ）」）は、述べられた構成成分、特徴、要素、もしくは工程、または構成成分、特徴、要素、もしくは工程の群を暗示するが、任意の他の整数もしくは工程、または整数もしくは工程の群の排除は暗示しないことが理解されよう。
【００４９】
本明細書及び添付の特許請求の範囲で使用される場合、単数形「１つ（ａ）」、「１つ（ａｎ）」、及び「その（ｔｈｅ）」は、文脈が別途明確に指示しない限り、複数の指示物を含む。
【００５０】
「アルカノイル」は、式「−Ｃ（Ｏ）−アルキル」の基である。
【００５１】
「アルケノイル」は、式「−Ｃ（Ｏ）−アルケニル」の基である。
【００５２】
「アルカノイルアリール」は、式「−Ｃ（Ｏ）−アルキル−アリール」の基である。
【００５３】
「アルキル」という用語は、本明細書で使用される場合、別途指定されない限り、１〜２０個の炭素原子を含有する直鎖または分岐鎖の炭化水素を意味する。アルキルの代表例としては、メチル、エチル、ｎ−プロピル、イソ−プロピル、ｎ−ブチル、ｓｅｃ−ブチル、イソ−ブチル、ｔｅｒｔ−ブチル、ｎ−ペンチル、イソペンチル、ネオペンチル、ｎ−ヘキシル、３−メチルヘキシル、２，２−ジメチルペンチル、２，３−ジメチルペンチル、ｎ−ヘプチル、ｎ−オクチル、ｎ−ノニル、及びｎ−デシルが挙げられるが、これらに限定されない。いくつかの場合、アルキル基中の炭素原子の数は、例えば、Ｃ１−Ｃ６アルキルと識別される。そのような場合、アルキル基は、１〜６個の炭素を有する。
【００５４】
「アルケニル」という用語は、本明細書で使用される場合、１〜２０個の炭素原子を含有し、かつ少なくとも１つの炭素−炭素二重結合、及び最大２つの炭素−炭素二重結合も含有する、直鎖または分岐鎖の炭化水素を意味する。アルケニルの代表例としては、エテニル、２−プロペニル、２−メチル−２−プロペニル、３−ブテニル、４−ペンテニル、５−ヘキサニル、２−ヘプテニル、２−メチル−１−ヘプテニル、３−デセニル、及び３，７−ジメチルオクタ−２，６−ジエニルが挙げられるが、これらに限定されない。
【００５５】
「アリール」という用語は、本明細書で使用される場合、フェニル（すなわち、単環アリール）、または少なくとも１つのフェニル環もしくは芳香族二環系内に芳香族二環を含有する二環系、または少なくとも１つのフェニル環を含有する多環系を意味する。環は、ナフチル基内などで融合され得るか、またはビフェニルのようにペンダントであってもよい。二環アリールは、アズレニル、ナフチル、またはシクロアルキル、シクロアルケニル、もしくはヘテロシクリルに融合されたフェニルであり得る。二環または多環アリールは、二環もしくは多環系のフェニル部内に含有される任意の炭素原子、またはナフチル、アズレニル、アントラセン、またはピレン環を有する任意の炭素原子を介して親分子部分に結合される。より好ましくは、アリール基は、２つ以下の芳香族環からなる。好ましいアリール基の例としては、フェニル、ナフチル、ビフェニル、インデン、及びアントラセンが挙げられる。より好ましいのは、フェニル及びナフチルである。最も好ましいアリール基は、フェニルである。
【００５６】
「ヒドロキシアルキル」は、少なくとも１つ、及び最大３つのＯＨ基で置換されたアルキル基である。より好ましくは、ヒドロキシアルキル基は、２つ以下のＯＨ基で置換される。
【実施例】
【００５７】
本開示のポリマーは、以下の実施例によりさらに例証され、それらは、本開示の範囲または趣旨を特定の手順及びそれらの手順に記載される化合物に限定するものと解釈されるべきではない。
【００５８】
実施例１：一般的なＲＡＦＴ方法
ＲＡＦＴ重合プロセスを少なくとも部分的に制御するために、モノマー対間の７０℃（ＤＭＦ中）での相対反応性を測定し、Ｗａｌｌｉｎｇ−Ｂｒｉｇｇｓモデルによって明確に定義された組成物を合成するのに必要なフィード率を予測した。さらには、Ｓｋｅｉｓｔモデルの組み込みが、可能性のある組成ドリフトに対処し、確率プロセスにおける高分子化学構造を制御するための単純なパラダイムを提供した。
【００５９】
ポリマー長及び化学組成は、疎水性、水素結合、イオン化性、ｐＨ応答、熱応答、及び分解性などの主要な賦形剤パラメータを同時に制御するように調節可能である。
【００６０】
０．１０〜０．９０の範囲のフィードモノマーモル分率で、メチルアクリレート（ＭＡ）及び２−アセトキシプロピルアクリレート（２−プロピルアセチルアセテートアクリレートまたはＰＡＡとも称される）のフリーラジカル重合稼働を７回実行した。ＡＩＢＮ濃度を、合計モノマー濃度より１０００倍低く維持した。例えば、６回目の稼働では、ＭＡ（ＤＭＦ−ｄ７中の３Ｍ溶液を２５０μＬ、０．７５ｍｍｏｌ）、ＰＡＡ（ＤＭＦ−ｄ７中の３Ｍ溶液を８３μＬ、０．２５ｍｍｏｌ）、及びＡＩＢＮ（ＤＭＦ−ｄ７中の０．１Ｍ溶液を１０μＬ、０．００１ｍｍｏｌ）を乾燥ＮＭＲ管に装填した。ＮＭＲ管をゴム製セプタムで閉じた後、乾燥窒素を１５分間泡立てて、溶解酸素を除去した。次いでＮＭＲ管をポリプロピレン製キャップで蓋をし、高窒素流下において高温テープで密封した。
【００６１】
試料を、２２℃で、Ｖａｒｉａｎ  Ｉｎｏｖａ３００スペクトロメーター内で、１Ｈ  ＮＭＲにより分析し、初期モノマーフィードを決定した。次いで、合計モノマー変換率を１５％未満に維持しながら、温度を７０℃まで上げることによって重合を行った。合計モノマー変換率、及びポリマー中のＭＡとＰＡＡとのモル比は、ＭＡ（３．７７ｐｐｍ）中の３個のメトキシプロトン（−ＯＣＨ３）の組み込みをコポリマー（３．７２ｐｐｍ）中の対応するメトキシプロトンと比較し、かつＰＡＡ（２．０１−２．０６ｐｐｍ）中のアセチルプロトン（−ＣＯＣＨ３）の組み込みをコポリマー（２．０７−２．１２ｐｐｍ）中の対応するアセチルプロトンと比較することによって計算した。非線形フィット、Ｆ１＝（ｒ１２ｆ１２＋ｆ１ｆ２）／（（ｒ１２ｆ１２＋２ｆ１ｆ２＋ｒ２１ｆ２２）を組成データに適用し、結果として生じる反応性比、ｒＭＡ−ＰＡＡ＝０．３０、ｒＰＡＡ−ＭＡ＝０．８１を決定した。
【００６２】
実施例２：２−ヒドロキシプロピルアクリレート（ＨＰＡ）のアセチル化による２−プロピルアセチルアクリレート（ＰＡＡ）の合成
【００６３】
【化１１】
0006389246.tif 000012
４−ジメチルアミノピリジン（１２．２２ｇ、１００ｍｍｏｌ）及び塩化アセチル（７．８５ｇ、１００ｍｍｏｌ）を、２００ｍＬのジクロロメタン中の２−ヒドロキシプロピルアクリレート（ＨＰＡ）（１３．０１ｇ、１００ｍｍｏｌ）の十分に混合された溶液に添加した。この溶液を室温で一晩撹拌した。反応混合物を約３００ｍＬの水で希釈した。有機層を分離し、１５０ｍＬの５％塩酸（ＨＣｌ）及び２００ｍＬのブラインで２回洗浄し、無水ＭｇＳＯ４で乾燥させ、真空下で蒸発させて、透明無色の液体（１６．５ｇ、収率９６％）として２−プロピルアセチルアクリレートを得た。１Ｈ  ＮＭＲ（ＣＤＣｌ３）：δ１．２６（ｍ、３Ｈ、−ＣＨ−ＣＨ３）；２．０４（ｓ、３Ｈ、ＣＯ−ＣＨ３）；４．０２〜４．２６（ｍ、２Ｈ、Ｏ−ＣＨ２−）、５．０８〜５．２４（ｍ、１Ｈ、Ｏ−ＣＨ−ＣＨ３）；５．７８〜５．８７（ｍ、１Ｈ、＝Ｃ−Ｈ）、６．０２〜６．１７（ｍ、１Ｈ、＝Ｃ−Ｈ）；６．３４〜６．４４（ｍ、１Ｈ、＝Ｃ−Ｈ）ｐｐｍ。アセトキシプロピルアクリレートの１Ｈ  ＮＭＲスペクトルも図１に例証する。
【００６４】
注記：市販のＨＰＡは、構造異性体２−ヒドロキシプロピルアクリレートと１−メチル−２−ヒドロキシエチルアクリレートとの２：１混合物であった。したがって、アセチル化生成物も混合物であったが、全てのさらなる実験においては、優勢な異性体２−プロピルアセチルアクリレートが推定される。
【００６５】
【化１２】
0006389246.tif 000013
ヒドロキシプロピルアクリレート及びアセトキシプロピルアクリレートの構造異性体
【００６６】
実施例３：ｐ（ＭＡ−ｓｔａｔ−ＣＥＡ−ｓｔａｔ−ＨＰＡ−ｓｔａｔ−ＰＡＡ）の合成
４−シアノ−４−（プロピルスルファニルチオカルボニル）スルファニルペンタン酸（ＣＰＰ）を、Ｍａｃｒｏｍｏｌｅｃｕｌｅｓ２００８，４１，８４２９−８４３５に報告される文献手順に従って合成した。
【００６７】
メチルアクリレート（ＭＡ）、２−カルボキシエチルアクリレート（ＣＥＡ）、２−ヒドロキシプロピルアクリレート（ＨＰＡ）、及び２−アセトキシプロピルアクリレート（２−プロピルアセチルアセテートアクリレート、またはＰＡＡ）の共重合を、開始剤ＡＩＢＮ及び連鎖移動剤ＣＰＰでのＲＡＦＴ重合を用いて実施した。
【００６８】
【化１３】
0006389246.tif 000014
【００６９】
乾燥５０ｍＬ丸底フラスコに、ＤＭＦ溶媒中、全モノマー（ＭＡ、ＣＥＡ、ＨＰＡ、ＰＡＡ）、ＡＩＢＮ、及びＣＰＰを装填した。この混合物を密封し、室温で約２５分間、不活性窒素下で脱気した。初期試料を取り出してモノマー比フィードを検証し、反応器を、７０℃で維持された予熱した撹拌油槽内に沈めた。反応進行を監視するために、一定分量を、１Ｈ  ＮＭＲによって窒素を充填したシリンジを用いて長期にわたって定期的に取り出した。およそ３時間後、０℃まで冷却し、かつフラスコを空気に開放することによって、重合を反応停止させた。結果として生じたポリマーを、最小限のジクロロメタンと共にジエチルエーテル内に沈殿させた。このプロセスを３回繰り返し、残渣モノマー及びＤＭＦを除去した。沈殿した試料を濾過し、洗浄し、真空下で乾燥させた。全てのポリマーにおいて、分子量及び分散度をサイズ排除クロマトグラフィー（ＳＥＣ）で検証し、定量プロトン核磁気共鳴（１Ｈ  ＮＭＲ）分光法を用いて化学組成を計算した。
【００７０】
１Ｈ  ＮＭＲ及びＳＥＣ計器を使用してポリマー特性評価を行った。１Ｈ  ＮＭＲ分光法を、２２℃で、Ｖａｒｉａｎ  Ｉｎｏｖａ５００スペクトロメーター上で実行した。ｐ（ＭＡ−ｓｔａｔ−ＣＥＡ−ｓｔａｔ−ＨＰＡ−ｓｔａｔ−ＰＡＡ）の代表的な１Ｈ  ＮＭＲスペクトルは、７７．４％ＭＡ（３．６２ｐｐｍ、３Ｈ）、７％ＣＥＡ（２．６３ｐｐｍ、２Ｈ）、７．８％ＰＡＡ（２．０２ｐｐｍ、３Ｈ）、及び７．８％ＨＰＡ（１．２１ｐｐｍ、３Ｈ）を含有し、図２に示される。ポリマー中の各モノマーの割合は、特徴的モノマープロトン（ＭＡはＯＣＨ３、ＣＥＡは−ＣＨ２−ＣＯＯＨ、ＨＰＡはＣ−ＣＨ３、ＰＡＡはＣＨ３−ＣＯ）組み込みを、１．９０ｐｐｍ（１Ｈ、−ＣＨ−）及び１．３〜２．０ｐｐｍ（２Ｈ、−ＣＨ２−）でポリマー骨格プロトンと比較することによって計算した。
【００７１】
ＳＥＣ測定を、１００〜１０，０００，０００ｇ／ｍｏｌの効果的な分子量を有する物質に好適な孔径を有する、１つのＷａｔｅｒｓ  Ｓｔｙｒａｇｅｌガードカラム及び３つのＷａｔｅｒｓ  Ｓｔｙｒａｇｅｌカラム（ＨＲ６、ＨＲ４、及びＨＲ１）を装備したＡｇｉｌｅｎｔ１２６０Ｉｎｆｉｎｉｔｙ液体クロマトグラフィー系上で行った。ＳＥＣは、２５４ｎｍ（８０Ｈｚデータ収集頻度）で監視するＡｇｉｌｅｎｔ１２６０Ｉｎｆｉｎｉｔｙ  Ｖａｒｉａｂｌｅ  Ｗａｖｅｌｅｎｇｔｈ  Ｄｅｔｅｃｔｏｒ、６６３．６ｎｍ（１０°〜１６０°の１８の角度）のレーザー波長のＷｙａｔｔ  Ｄａｗｎ  Ｈｅｌｅｏｓ  ＩＩ光散乱検出器、及び６５８ｎｍで動作するＴ−ｒＥＸ屈折率検出器を備える。ＴＨＦを、２５℃、１．０ｍＬ  ｍｉｎ−１で、移動相として泳動させた。
【００７２】
以下の試料を本質的に上記の方法に従って作製し、数字は各モノマーのモルパーセントに対応する。
【００７３】
【表１】
0006389246.tif 000015
【００７４】
実施例４：プロブコールの溶解
リン酸緩衝液中の結晶質プロブコールの溶解度が４μｇ／ｍＬであると決定した。
【００７５】
【表２】
0006389246.tif 000016
【００７６】
実施例５：噴霧乾燥条件
噴霧乾燥分散体を、窒素流量１２．８ｓｌｐｍ、入口温度８０℃、溶液流量０．６５ｍＬ／分で、Ｂｅｎｄ  Ｒｅｓｅａｒｃｈ，Ｉｎｃの小型噴霧乾燥機内で、アセトン中の２重量％固体溶液を噴霧することによって生成した。分散体を濾過紙上に収集した。薬物負荷を固体に基づいて計算し、例えば、最終噴霧乾燥分散体中の１０％フェニトイン負荷を、アセトン中、１．８重量％ポリマー及び０．２重量％ＡＰＩの溶液から生成した。
【００７７】
【表３】
0006389246.tif 000017
【００７８】
実施例６：溶解データ
プロブコール及びフェニトイン濃度を、ＨＰＬＣを装備したＡｇｉｌｅｎｔ１２６０Ｉｎｆｉｎｉｔｙ  Ｑｕａｔｅｒｎａｒｙを使用して定量化した。ＨＰＬＣは、逆相ＥＣ−Ｃ１８カラム（Ｐｏｒｏｓｈｅｌｌ１２０、４．６×５０ｍｍ、２．７μｍ、Ａｇｉｌｅｎｔ、ＵＳＡ）からなった。移動相は、プロブコールの場合、９６：４のアセトニトリル：水であり、フェニトインの場合、４０：６０のアセトニトリル：水であり、流量は、１．０ｍＬ／分であった。１０μＬ一定分量の試料を注入し、カラム流出を、ＵＶ検出器（１２６０Ｉｎｆｉｎｉｔｙ  Ｍｕｌｔｉｐｌｅ  Ｗａｖｅｌｅｎｇｔｈ  Ｄｅｔｅｃｔｏｒ、Ａｇｉｌｅｎｔ）を用いて、プロブコールの場合、２４１ｎｍ（２．９０分で溶出）、フェニトインの場合、２２５ｎｍ（１．４０分で溶出）で検出した。標準曲線直線性を、少なくとも０．９９９のｒ２値で、０．１〜１０００μｇ／ｍＬまで検証した。
【００７９】
【表４】
0006389246.tif 000018
【００８０】
【表５】
0006389246.tif 000019
【００８１】
【表６】
0006389246.tif 000020
【００８２】
本明細書に記載される実施例及び実施形態は、例示目的のみのためであり、それらを考慮した様々な変形または変更が当業者に提示され、本出願の趣旨及び範囲ならびに添付の特許請求の範囲に組み込まれることが理解されよう。本明細書で引用される全ての刊行物、特許、及び出願は、全ての目的のために参照により本明細書に組み込まれる。
本開示は以下も包含する。
［１］  アクリレート由来の骨格を有するポリマーであって、前記ポリマーが、
【化１】
0006389246.tif 000021
からなる群から選択されるモノマーに由来する少なくとも３つのモノマー単位を含み、
式中、
各出現時に、Ｒ１、Ｒ２、及びＲ３が独立して、Ｈまたはメチルであり、
Ｒ４がＨまたはＣ１−Ｃ６アルキルであり、
Ｒ６がＣ１−Ｃ６アルキルであり、
Ｃ２−Ｃ６ヒドロキシアルキル基が１つまたは２つのＯＨ基を有する、前記ポリマー。
［２］  Ｒ１の少なくとも１つの出現がＨである、上記態様１に記載のポリマー。
［３］  Ｒ２の少なくとも１つの出現がＨである、上記態様１または２に記載のポリマー。
［４］  Ｒ３の少なくとも１つの出現がＨである、上記態様１〜３のいずれかに記載のポリマー。
［５］  Ｒ６がＣ１−Ｃ４アルキルである、上記態様１〜４のいずれかに記載のポリマー。
［６］  式（Ｉ）、（ＩＩ）、（ＩＩＩ）、及び（ＩＶ）からなる群から選択される４つのモノマーを含む、上記態様１〜５のいずれかに記載のポリマー。
［７］  式（Ｉ）の前記モノマーが、式：
【化２】
0006389246.tif 000022
を有する、上記態様１〜６のいずれかに記載のポリマー。
［８］  式（ＩＩ）の前記モノマーが、式：
【化３】
0006389246.tif 000023
を有する、上記態様１〜７のいずれかに記載のポリマー。
［９］  式（ＩＩＩ）の前記モノマーが、式：
【化４】
0006389246.tif 000024
またはそれらの組み合わせを有する、上記態様１〜８のいずれかに記載のポリマー。
［１０］  式（ＩＶ）の前記モノマーが、式：
【化５】
0006389246.tif 000025
またはそれらの組み合わせを有する、上記態様１〜９のいずれかに記載のポリマー。
［１１］  前記ポリマーが統計的ポリマーである、上記態様１〜１０のいずれかに記載のポリマー。
［１２］  前記少なくとも３つのモノマーを、連鎖移動剤の存在下で、フリーラジカル開始剤で処理することを含む、上記態様１〜１０のいずれかに記載の前記ポリマーを作製する方法。
［１３］  前記フリーラジカル開始剤がＡＩＢＮである、上記態様１２に記載の方法。
［１４］  前記連鎖移動剤が、以下の式：
【化６】
0006389246.tif 000026
を有する、上記態様１２または１３に記載の方法。
［１５］  上記態様１〜１１のいずれかに記載の前記ポリマー、及び少なくとも１つの活性薬学的成分を含む薬学的製剤。
［１６］  薬物の溶解度を高める方法であって、上記態様１〜１１のいずれかに記載の前記ポリマーで前記薬物を製剤化することを含む、前記方法。
【図１】
0006389246.tif 000032
【図２】
0006389246.tif 000033